СПОСОБ ИЗГОТОВЛЕНИЯ ЗВУКОИЗОЛИРУЮЩЕЙ ПАНЕЛИ С НИЗКОЙ ПЛОТНОСТЬЮ И УЛУЧШЕННЫМ ЗВУКОПОГЛОЩЕНИЕМ
METHOD TO MANUFACTURE SOUNDPROOF PANEL WITH LOW DENSITY AND IMPROVED SOUND ABSORPTION

ОБЛАСТЬ ТЕХНИКИ
ПЕРЕКРЕСТНАЯ ССЫЛКА НА РОДСТВЕННУЮ ЗАЯВКУ
[001] Данная заявка заявляет приоритет заявки на патент США №11/943375, поданной 20 ноября 2007 г., которая ссылкой полностью включается в настоящее описание.
[002] Данное изобретение относится к способу изготовления звукоизолирующей плитки и панелей с низкой плотностью, высоким содержанием минеральной ваты и улучшенным звукопоглощением для потолков и других применений. Конкретнее, изобретение относится к композиции звукоизолирующей панели, изготовленной с использованием усовершенствованного способа мокрого свойлачивания для достижения звукоизолирующего потолочного изделия с пониженной плотностью, высоким содержанием минеральной ваты и более высокими значениями NRC (коэффициент звукопоглощения), чем в звукоизолирующих панелях, изготовленных с использованием традиционного способа мокрого свойлачивания.
ПРЕДПОСЫЛКИ ИЗОБРЕТЕНИЯ
[003] Мокрое свойлачивание разбавленных водных дисперсий минеральной ваты и легковесного заполнителя является хорошо известным способом изготовления звукоизолирующей потолочной плитки или панелей. В данном процессе водный шликер минеральной ваты, легковесного заполнителя, целлюлозного волокна, связующего вещества и других необходимых ингредиентов для обезвоживания течет по движущейся перфорированной поддерживающей проволочке, как, например, в машинах для формирования матов Фординьера или Оливера. Вначале шликер обезвоживается под действием силы тяжести, а затем в условиях вакуум-отстоса, образуя основной мат. Для дополнительного удаления воды влажный основной мат затем прессуется между валами и поддерживающей проволочкой (с применением дополнительного вакуума или без него) до необходимой толщины. Влажный основной мат высушивается в термоконвекционных сушильных печах, и высушенный материал режется на необходимые размеры, расщепляется и/или перфорируется для придания ему звукоизолирующих свойств, а также, необязательно, покрывается сверху покрытием, таким как краска, для получения звукоизолирующей плитки или панелей.
[004] Для обеспечения хорошего звукопоглощения необходимо, чтобы звукоизолирующая плитка из минеральной ваты была высокопористой. Кроме того, как изложено в патентах США №№3498404, 5047120 и 5558710, описания из которых ссылкой полностью включаются в настоящее описание, волокна минеральной ваты для улучшения звукопоглощающих свойств и изготовления легковесной плитки и панелей включаются в состав композиции.
[005] В патенте США №5964934, который ссылкой полностью включается в настоящее описание, описано использование вспученного перлита, обработанного кремниевым соединением для уменьшения водоудержания, в шихте из минеральной ваты, вспученного перлита, целлюлозного волокна и, необязательно, вторичного связующего вещества в процессе мокрого свойлачивания для изготовления звукоизолирующей плитки.
[006] В композицию звукоизолирующей плитки обязательно должно входить связующее вещество, которое, как правило, содержит крахмал. В патентах США №№5911818 и 5964934, которые ссылкой полностью включаются в настоящее описание, предложено содержание крахмала в композиции до 15%, хотя, как правило, оно составляет 6-7%.
[007] В патенте США №5250153, который ссылкой полностью включается в настоящее описание, описано использование в композиции звукоизолирующей плитки латексных связующих веществ и предложен широкий выбор латексных связующих веществ для этой цели.
[008] В патенте США №6855753, который ссылкой полностью включается в настоящее описание, предложено использование вместо традиционных связующих веществ на основе крахмала влагопрочных смол, таких как полиамин-эпихлоргидринная смола, а также предложена более эффективная формовка результирующей композиции в звукоизолирующую плитку и панели в процессе мокрого свойлачивания.
[009] В опубликованной заявке на патент США №2004/209071 А1, которая ссылкой полностью включается в настоящее описание, раскрыта композиция шликера для изготовления звукоизолирующих панелей, которая включает один или несколько наполнителей, одно или несколько связующих веществ, воду и пиритион цинка.
[0010] В опубликованной заявке на патент США №2005/191465 А1, которая ссылкой полностью включается в настоящее описание, раскрыта устойчивая к нарушению норм эксплуатации литая звукоизолирующая плитка для потолков, которая обладает улучшенной стойкостью к ударным нагрузкам и превосходными значениями звукопоглощения. Плитка для потолков содержит частицы наполнителя, нанесенные на поверхность жирной целлюлозной массы в процессе литья, где частицы внедряются в целлюлозную массу путем прессования валом и/или сглаживающими пластинами.
[0011] Основной мат торговой марки CONSTELLATION представляет собой устойчивую к образованию потеков легковесную минеральную панель, которая изготовлена на перфорированной поддерживающей проволоке путем формовки разбавленной водной суспензии минеральной ваты, анионно-стабилизированного латексного связующего вещества и связующего вещества, соединение твердых связующих веществ с волокнистыми материалами путем добавления небольшого количества флокулянта, например катионного полиакриламида, и прохождение шликера на первую затопленную секцию поддерживающей проволоки для образования открытой, спутанной, структурированной массы, содержащей воду во внутрипоровых пространствах спутанной массы. Вода извлекается из массы, и масса высушивается путем продувания нагретого сухого воздуха через открытую спутанную структуру.
3
4
[0012] Звукоизолирующая панель торговой марки MARS CLIMAPLUS, выпускаемая USG Interiors, Inc. представляет собой высококлассное звукоизолирующее потолочное изделие, в котором используется основной мат CONSTELLATION с задним покрытием и ламинированной нетканой стекловолоконной сетчатой облицовкой. Изделие торговой марки MARS имеет множество преимуществ, включая гладкую белую текстуру, превосходные рабочие характеристики устойчивости к образованию потеков при высокой влажности, хороший показатель звукоизоляции, высокое содержание повторно используемых материалов, низкое выделение формальдегида и противомикробные свойства. Данное изделие MARS имеет толщину /" (1,91 см), коэффициент NRC 0,70 и класс шумоподавления потолка (в дальнейшем обозначаемый как САС) 35.
[0013] Коэффициент шумоподавления (NRC) - это воспроизведение в масштабе количества звуковой энергии, поглощаемой при столкновении с определенной поверхностью, где значение коэффициента шумоподавления 0 обозначает полное отражение, а значение 1 - полное поглощение звуковой энергии. Значение коэффициента шумоподавления является средним четырех коэффициентов звукопоглощения определенной поверхности на частотах 250, 500, 1000 и 2000 Гц, которые покрывают диапазон, типичный для человеческой речи. В лабораторных испытаниях материалов в лаборатории согласно ASTM С423, как и в случае типовой сборки, воздействию звуковой энергии подвергается только лицевая сторона образца. При некоторых условиях возможно получение значений коэффициента NRC, превышающих 1, однако они являются артефактами способа испытания, связанными с эффектами дифракции/краевыми эффектами поверхности.
[0014] Рейтинг по классу шумоподавления потолка (САС) определяет количество звука, которое теряется при его прохождении через потолок одной комнаты в смежную комнату через стандартную пазуху потолка. Больший рейтинг САС показывает, что система потолка допускает меньшую звукопередачу. САС измеряется с использованием стандарта ASTM Е 1414, согласно которому измеряются уровни шума в комнате, содержащей источник звука, и смежной комнате.
[0015] Поглощение нормально падающего звука определяется в соответствии с модифицированным стандартом ASTM E 1050-98, где нормальное поглощение падающего звука измеряется в трубе сопротивления как среднее по четырем частотам: 250, 500, 1000 и 1600 Гц. Стандарт ASTM E 1050-98 является «модифицированным», поскольку четвертая частота составляет 1600 Гц, а не 2000 Гц. Образец испытывается без задней воздушной полости, т.е. звукоизолирующая панель лежит на плоской металлической поверхности системы испытания материалов Bruel & Klaer Pulse™, состоящей из программы испытания материалов Pulse™ тип 7758, двухмикрофонной трубе для измерения полного сопротивления тип 4206 (диаметр 400 мм), усилителя мощности тип 2706 и мультианализаторной системы Pulse™ тип 3560. В качестве меры акустического поглощения лабораторного образца часто используется значение ENRC.
[0016] Существует потребность в изделии, которое обладало бы преимуществами представленных на рынке звукоизолирующих панелей торговой марки MARS CLIMAPLUS, но при этом имело более высокий коэффициент NRC.
[0017] Также осуществлялись попытки изготовления изделий Constellation с повышенным коэффициентом шумоподавления (NRC) при использовании процесса мокрого свойлачивания путем снижения потока массы композиции с целью изготовления изделия с пониженной плотностью, однако эти попытки привели лишь к изготовлению изделия, которое обладало плотностью, сравнимой с плотностью обычных панелей, однако имело уменьшенную толщину.
КРАТКОЕ ОПИСАНИЕ ИЗОБРЕТЕНИЯ
[0018] Настоящее изобретение предусматривает способ изготовления звукоизолирующей потолочной панели с открытой структурой и улучшенными звукопоглощающими свойствами, при этом способ включает этапы, на которых;
[0019] приготавливают смесь водного шликера, которая включает минеральную вату, по меньшей мере, один член группы, состоящей из термопластичного связующего вещества, крахмала и смесей термопластичного связующего вещества и крахмала, а также необязательные добавки, где водный шликер имеет концентрацию твердых веществ 3,0-6,0 вес.%;
[0020] распределяют шликер на пористый носитель;
[0021] обезвоживают распределенный шликер, где указанное обезвоживание включает самотечный дренаж шликера на пористом носителе, по меньшей мере, в одной камере самотечного дренажа для образования самотечно-дренированного основного мата, где шликер дренируется самотеком до концентрации воды 74-84 вес.% в течение 2-20 с;
[0022] используют вакуумный дренаж для удаления воды путем применения к самотечно-дренированному основному мату первого вакуума, как правило, вакуум не превышает примерно 0,7 дюйма рт.ст., например примерно 0,3-0,7 дюйма рт.ст., например примерно 0,5 дюйма рт.ст., в течение 2-20 с для удаления 18-34% воды из основного мата, а затем применения второго вакуума для удаления из самотечно-дренированного основного мата дополнительных 10-52% воды из основного мата (относительно количества воды в основном мате после того, как его подвергли применению первого вакуума), где второе применение вакуума, как правило, происходит под вакуумом примерно 2,0-4,0 дюйма рт.ст. в течение 2-20 с для увеличения степени вакуумного дренажа без значительного сжатия мата под действием статического давления так, чтобы вакуумный дренаж увеличивал плотность высушенного основного мата на 0-10% в расчете на сухой вес относительно самотечно-дренированного основного мата; и
3
[0023] при этом дренированный в вакууме мат в расчете на сухой вес имеет плотность примерно 10,9-15,0 фунта/фут и коэффициент шумоподавления составляет примерно 0,80-0,95.
[0024] Способ изобретения позволяет изготавливать звукоизолирующий мат или панель с пониженной плотностью, высоким содержанием минеральной ваты и улучшенным звукопоглощением путем изготовления более открытой структуры мата с пониженной плотностью. В ходе реализации способа разбавленный шликер, состоящий из воды, минеральной ваты, термоплатичного связующего вещества и/или крахмала, а также вспомогательных ингредиентов, вначале обезвоживается посредством самотечного дренажа, а затем - посредством постепенно увеличивающихся уровней вакуумного дренажа. Таким образом, мат не подвергается значительному сжатию под действием статического давления, прилагаемого вакуумом. Полученный мат имеет увеличенный калибр и пониженную плотность относительно стандартных звукоизолирующих изделий CONSTELLATION, изготавливаемых по обычному способу мокрого свойлачивания. Производимые звукоизолирующие изделия CONSTELLATION также содержат основной мат с коэффициентом шумоподавления (далее обозначаемым "NRC") большим, чем у звукоизолирующих матов или панелей, изготовленных обычным способом мокрого свойлачивания.
[0025] В частности, существует потребность в изготовлении звукоизолирующего мата или панели с низкой плотностью, высоким содержанием минеральной ваты и улучшенным звукопоглощением путем изготовления мата с более открытой структурой со значением коэффициента шумопоглащения (NRC) примерно 0,80-0,85 и САС примерно 33-36. Например, изготовленное звукоизолирующее изделие может иметь NRC 0,85 и САС 35 или NRC 0,80 и САС 35.
[0026] Авторы настоящего изобретения обнаружили, что звукоизолирующий мат или панель из минеральной ваты с повышенным коэффициентом NRC можно получить путем управляемого приложения вакуума в ходе стадий вакуумного дренажа и высушивания на мокрой части производственной линии для минимизации сжатия сформированного основного мата. В предпочтительном варианте осуществления изобретения мокрая часть действует следующим образом: (1) регулировка установок камер самотечного дренажа, позволяющая осуществлять максимально возможный дренаж воды из основного мата; (2) поднятие уровня верхнего проволочного формователя так, чтобы он осуществлял минимальное прессование основного мата; и (3) регулировка установок вакуумных камер, позволяющая осуществлять постепенное применение давления к основному мату.
[0027] Кроме того, настоящее изобретение предусматривает управление процессом изготовления панелей согласно настоящему изобретению с использованием эмпирических соотношений между плотностью панели, толщиной панели и коэффициентом NRC.
[0028] Способ настоящего изобретения позволяет изготавливать звукоизолирующее потолочное изделие с пониженной плотностью, повышенным содержанием минеральной ваты и улучшенными звукопоглощающими свойствами, сравнимыми со стекловолоконными изделиями более высокого класса.
3
3
[0029] Настоящее изобретение, максимально увеличивая самотечный дренаж, повышая положение прессования верхнего проволочного формователя, удаляя пыль и отходы, а также постепенно вводя вакуум, может достигать свободно формирующегося изделия с плотностью на мокрой части 11-12 фунтов/фут (pcf) (176-192 кг/м) с коэффициентом NRC около или выше 0,85. Номинальная плотность 12 фунтов/фут поддерживается на триммере, несмотря на статическое давление, оказываемое расположенными далее вакуумными камерами и применению проточного высушивания.
3
3
[0030] Настоящее изобретение также позволяет получать основные маты с плотностями в интервале 12-12,5 фунта/фут (192-200 кг/м) со значениями коэффициента NRC в интервале 0,80-0,90 в зависимости от толщины основного мата. Влияние обеспечения постепенного увеличения уровней вакуума, как установлено, оказывается более значительным, чем обеспечение максимального самотечного дренажа.
[0031] Кроме того, настоящее изобретение, используя стандартные установки мокрой части, однако с постепенным применением вакуума, которое способствует изготовлению основного мата с пониженной плотностью, позволяет получать изделие с номинальной толщиной 0,9 дюйма (2,29 см) и коэффициентом NRC 0,80.
КРАТКОЕ ОПИСАНИЕ ГРАФИЧЕСКИХ МАТЕРИАЛОВ
[003 2] Фиг.1 - диаграмма общего вида варианта осуществления звукоизолирующей панели согласно настоящему изобретению.
[0033] Фиг.2 - схема производственной линии для изготовления изделия согласно настоящему изобретению вплоть до завершающей стадии процесса изготовления.
[0034] Фиг.3А - схематическая диаграмма первой части (мокрая часть) производственной линии, предназначенной для распределения разбавленного шликера на линию и последующего помещения шликера в самотечные дренажные воронки, а затем в пресс с верхним проволочным формователем.
[0035] Фиг.3В - схематическая диаграмма части производственной линии, предназначенной для вакуумного дренажа и начального высушивания, начиная от верхнего проволочного формователя через вакуумные камеры.
[0036] Фиг.4 - график зависимости оценочного значения коэффициента шумоподавления (ENRC) от толщины панели для панелей с задним покрытием, изготовленных в соответствии со способом изобретения.
[0037] Фиг.5 - график зависимости значения коэффициента NRC от толщины панели для основных матов и панелей с задним покрытием с плотностями, находящимися в пределах объема изобретения.
[0038] Фиг.6 - график зависимости оценочного значения коэффициента шумоподавления от толщины панели для основных матов малой, средней и высокой плотности, изготовленных в соответствии со способом изобретения.
ПОДРОБНОЕ ОПИСАНИЕ ПРЕДПОЧТИТЕЛЬНЫХ ВАРИАНТОВ ОСУЩЕСТВЛЕНИЯ ИЗОБРЕТЕНИЯ
А. Панель
[0039] На фиг.1 показан общий вид варианта осуществления звукоизолирующей плитки или панели 10 согласно настоящему изобретению.
В. Состав
[0040] В одном из вариантов осуществления изобретения ингредиентами композиции, используемой для изготовления панелей согласно изобретению, являются: минеральная вата (шлаковатное волокно), термопластичное связующее вещество и/или крахмал, вода и любые дополнительные ингредиенты, например флокулянты. Сухие и жидкие ингредиенты смешиваются, образуя разбавленный шликер, который наносится с образованием слоя разбавленного шликера. Добавленные в разбавленный шликер волокна минеральной ваты равномерно распределяются в матрице по всей толщине слоя шликера так, чтобы после дальнейшей обработки в конечном счете образовывалась панель. В расчете на полный вес сухих ингредиентов панель согласно изобретению, как правило, формируется из 70-95 вес.% минеральной ваты и 6-7 вес.% смеси термопластичного связующего вещества и крахмала и воды.
[0041] В предпочтительном варианте осуществления изобретения панель формируется из 90-95 вес.%, например 93 вес.%, минеральной ваты, 4,5-5 вес.%, например 4,7 вес.%, термопластичных связующих веществ, и 1,5-2,5 вес.%, например 2,0 вес.% крахмала в расчете на сухие ингредиенты.
[0042] 1. Минеральная вата
[0043] Используемая в изобретении минеральная вата представляет собой шлаковатное волокно, иногда называемое синтетическим стекловидным (силикатным) волокном, относящимся к типу, который обычно используется для изготовления звукоизолирующей плитки и панелей на основе минеральной ваты. В целом, минеральная вата представляет собой тонкую нить, изготовленную путем волокнообразования из расплавленного шлака с использованием высокоскоростного потока воздуха. Как правило, минеральная вата относится к тому же типу, что используется для изготовления звукоизолирующей плитки на основе минеральной ваты.
[0044] 2. Крахмал и термопластичное связующее вещество
[0045] Связующим веществом, пригодным для использования, может являться крахмал, использование которого в звукоизолирующих композициях на основе минеральной ваты хорошо известно по причине его экономической эффективности.
[0046] Другие связующие вещества, которые могут использоваться как совместно с крахмалом, так и без него, можно выбрать из различных термопластичных связующих веществ (латексов), традиционно используемых в звукоизолирующей плитке на основе минеральной ваты. Данные латексы имеют температуру стеклования примерно 30-110°С. Примерами таких латексных связующих веществ являются: поливинилацетат, винил ацетат/акриловая эмульсия, винилиденхлорид, поливинилхлорид, стирол/акриловый сополимер и карбоксилированный стирол/бутадиена. Типичными термопластичными латексами являются стирол-акрильные латексы, имеющие температуру стеклования в интервале 90-100°С (194-212°F).
[0047] 3. Другие ингредиенты
[0048] Необязательные дополнительные ингредиенты могут включать флокулянты, целлюлозные волокна, легкие заполнители, такие как вспученный перлит, глину, дигидрат сульфата кальция и известняк. Обычно использование глины считается необходимым в количествах, составляющих, по меньшей мере, 4%, а, предпочтительно, по меньшей мере 20%, в тех случаях, когда необходимо придание огнеупорности, которая определяется согласно ASTM испытание № Е 119. Для этой цели можно использовать коммерчески доступные глины, такие как комовые глины.
[0049] Кроме того, звукоизолирующие композиции согласно настоящему изобретению могут включать неорганические наполнители, такие как слюда, волластонит, кремнезем, гипс, цементная штукатурка и карбонат кальция, а также другие легковесные заполнители, поверхностно-активные вещества и флокулянты. Данные ингредиенты хорошо известны специалистам в области изготовления композиций для звукоизолирующей плитки.
[0050] Несмотря на то, что изобретение не ограничено какими-либо конкретными количествами материала, настоящее изобретение предполагает композиции, содержащие нижеприведенные компоненты, в количествах, приведенных в Таблице 1 для водного шликера с содержанием твердых веществ в интервале 3-6 вес.%.
[0051]
ТАБЛИЦА 1
Композиция (сухой вес)
Ингредиент
Широкий интервал (вес.%)
Типичный интервал (вес.%)
Минеральная вата
70-95
91-93
Крахмал
0-4,0
2,0-4,0
Термопластичное вяжущее вещество
0-7,5
2,5-5,0
Дополнительные добавки
0-20,0<sup>1</sup>
0-1,0
Всего
100
100
<sup>1</sup> Для изготовления панели, соответствующей требованиям норм пожарной безопасности, в панель добавлено до 20% глины
[0052] Разбавленный шликер может наноситься различными способами, которые покажутся специалистам в области изготовления звукоизолирующих панелей предпочтительными в аспекте настоящего описания. Например, вместо использования циклического процесса изготовления каждой панели, сходным способом можно изготавливать непрерывный лист, который после высушивания материала можно разрезать на панели требуемого размера.
[0053] С. Изготовление панели согласно настоящему изобретению
[0054] В первом варианте осуществления настоящее изобретение предусматривает способ изготовления звукоизолирующей потолочной панели с открытой структурой и улучшенными звукопоглощающими свойствами, где способ включает этапы, на которых;
[0055] приготавливают смесь водного шликера, которая включает минеральную вату, по меньшей мере, один член группы, состоящей из термопластичного связующего вещества, крахмала или смесей термопластичного связующего вещества и крахмала, а также необязательных добавок, где водный шликер имеет концентрацию твердых веществ 3,0-6,0 вес.%;
[0056] распределяют шликер на пористый носитель;
[0057] обезвоживают распределенный шликер, где указанное обезвоживание включает самотечный дренаж шликера на пористом носителе, по меньшей мере в одной камере самотечного дренажа с образованием самотечно-дренированного основного мата, где шликер дренируется самотеком до концентрации воды 74-84 вес.% в течение 2-20 с;
[0058] используют вакуумный дренаж для удаления воды путем приложения к самотечно-дренированному основному мату первого вакуума, как правило, вакуум не превышает примерно 0,7 дюйма рт.ст., например примерно 0,3-0,7 дюйма рт.ст., например примерно 0,5 дюйма рт.ст., в течение 2-20 с для удаления 18-34% воды из основного мата, а затем применения второго вакуума для удаления из самотечно-дренированного основного мата дополнительных 10-52% воды из основного мата (относительно количества воды в основном мате после приложения первого вакуума), где второе применение вакуума, как правило, происходит под вакуумом примерно 2,0-4,0 дюйма рт.ст. в течение 2-20 с для увеличения степени вакуумного дренажа без значительного сжатия мата под действием статического давления, например, не более чем на 10% относительно толщины самотечно-дренированного основного мата таким образом, чтобы вакуумный дренаж увеличивал плотность дренированного в вакууме основного мата на 0-10% в расчете на сухой вес относительно самотечно-дренированного основного мата; и;
3
[0059] при этом дренированный в вакууме мат в расчете на сухой вес имеет плотность примерно 10,9-15,0 фунта/фут и коэффициент шумоподавления составляет примерно 0,80-0,95.
[0060] Устройство для осуществления способа настоящего изобретения в требуемом режиме работы для изготовления звукоизолирующей панели согласно настоящему изобретению проиллюстрировано диаграммами на фиг.2, 3А и 3В.
[0061] На фиг.2 показан вариант осуществления производственной линии 12 для изготовления настоящего изделия. Согласно фиг.2 процесс изготовления начинается со смешивания минеральной ваты с водой и связующим веществом и/или крахмалом в обычном перемешивающем устройстве, оснащенном мешалкой (не показана), для формирования исходного разбавленного водного шликера 30. Минеральная вата относится к типам, традиционно используемым для изготовления звукоизолирующей плитки на основе минеральной ваты. Минеральная вата и связующее вещество и/или крахмал смешиваются с достаточным количеством воды для образования исходного шликера 30, состоящего из минеральной ваты, крахмала, термопластичного связующего вещества, воды и необязательных добавок. Например, шликер 30 может содержать 4,5 вес.% твердых веществ, где минеральная вата составляет 93 вес.% твердых веществ.
[0062] Как показано на фиг.3А, исходный шликер 30 загружается в напорный бак 20. Исходный шликер 30 наносится на бесконечную металлическую проволочную формующую поверхность 65, образуя основной мат 15, и, двигаясь в направлении «Т», проходит через систему самотечного дренажа 5, содержащую камеры самотечного дренажа 1, 2, 3, 4. Вода в шликере 30, проходя через формующую поверхность 65, удаляется путем самотечного дренажа через камеры для самотечного дренажа 1, 2, 3, 4 (фиг.3А) перед тем, как основной мат 15 проходит через верхний проволочный формователь 70 и зазор 80. Четыре камеры самотечного дренажа 1, 2, 3, 4 постепенно обезвоживают шликер.
[0063] Четыре камеры самотечного дренажа 1, 2, 3, 4 устанавливаются в открытое или закрытое положения в соответствии с требуемым режимом работы в рамках настоящего изобретения, образуя дренированный самотеком основной мат 15.
3
4
[0064] В стандартном (традиционном) способе изготовления звукоизолирующих панелей торговой марки Constellation камеры самотечного дренажа 1, 2 закрыты, камера самотечного дренажа 3 открыта наполовину, а камера самотечного дренажа 4 открыта полностью. В стандартном (традиционном) режиме работы для изготовления / дюймовой (1,9 см) звукоизолирующей панели с коэффициентом NRC 0,70, установки мокрой части не предусматривают максимально возможного дренажа воды из основного мата 15, но лишь удаление количества воды, достаточного для обеспечения такого калибра основного мата в зоне зажима 80, чтобы лента могла сжать основной мат и достичь относительно гладкой поверхности. В случае если посредством самотечного дренажа удаляется слишком большое количество воды, результирующий пониженный калибр будет приводить к неровной поверхности и, возможно, выбоинам после шлифования. Если самотеком удаляется слишком малое количество воды, основной мат 15 в сушильном аппарате будет содержать слишком большое количество воды, направляя слишком большое количество воды в центробежные вентиляторы, которые питают расположенные дальше вакуумные камеры, и, таким образом, уменьшать скорость линии.
[0065] В настоящем изобретении самотечный дренаж предпочтительно включает самотечный дренаж шликера на пористом носителе, по меньшей мере в одной камере самотечного дренажа с образованием самотечно-дренированного основного мата, в котором шликер дренирован самотеком до содержания воды 74-84 вес.% в течение 2-20 с.Таким образом, в данном варианте осуществления изобретения, предпочтительно, по меньшей мере, одна из камер 1, 2, 3, 4 (фиг.3А) дренирует шликер самотеком до концентрации воды 74-84 вес.% в течение 2-20 с перед прохождением основного мата 15 через верхний проволочный формователь 70 и зазор 80.
[0066]Самотечно-дренированный основной мат 15 затем проходит под верхним проволочным формователем 70 и через прижимной ролик 80. После самотечного дренажа и прессования и перед отправкой через вакуумную систему 106, содержащую шесть вакуумных камер 90, 91, 92, 93, 94, 95 (Фиг.3В) с установками для создания различных условий вакуумирования для постепенного приложения вакуума к основному мату 15, основной мат 15, как правило, содержит 74-84 вес.% свободной воды. Вакуумные камеры 91, 92, 93, 94 и 95 работают совместно с первой зоной 100 многозонного сушильного аппарата 200. Благодаря обезвоживанию и высушиванию в зонах многозонного сушильного аппарата вода удаляется из конечного основного мата 15 до уровня около 2 вес.%.
[0067] На фиг.3В показана производственная линия, начиная от верхнего проволочного формователя 70, минуя вакуумную систему 106 и первую зону 100 сушильного аппарата. Вакуумная система 106 содержит шесть вакуумных камер 90, 91, 92, 93, 94, 95, питаемых двумя большими центробежными вентиляторами 102 и 104.
[0068] Первая вакуумная камера, обозначенная как 90 (также называемая здесь «прессовая камера» или «послепрессовая (ПП) камера»), и две последующие камеры 91 и 92 питаются от центробежного вентилятора 102.
3
3
[0069] Вторая группа из трех вакуумных камер 93, 94 и 95 питается от центробежного вентилятора 104. Типичный вентилятор, используемый в промышленности, может обладать мощностью 50-400 л.с. и генерировать поток воздуха примерно 5000-25000 фут/мин (cfm) (140-700 м/мин).
[0070] Основной мат 15 направляется через станок для водоструйной резки 107 для резки основного мата 15 в направлении под прямым углом к ходу механизма непосредственно после ПП вакуумной камеры 90 и перед вхождением основного мата 15 в сушильный аппарат 200 (фиг.2 и 3В).
[0071] Как отмечено выше, сушильный аппарат 200 является многозонным сушильным аппаратом. На фиг.3В показана первая зона 100 сушильного аппарата. Первая зона 100 сушильного аппарата используется для подачи горячего воздуха в вакуумные камеры 91, 92, 93, 94, 95. Напротив, ПП вакуумная камера 90 втягивает только воздух с температурой окружающей среды.
[0072] В нормальном рабочем режиме ПП камера 90 и камеры 91, 92, 93 находятся в полностью открытом положении, а камеры 94, 95 полностью закрыты. В ходе стандартного (традиционного) серийного производства вакуумные камеры 90, 91, 92, 93, 94, 95, как правило, не отклоняются от своего обычного давления, а давление вакуума не контролируется. Таким образом, в обычной системе максимально возможное количество воды удаляется в ПП камере 90 и камерах 91, 92, 93 (функционирующих в сочетании с первой зоной 100 сушильного аппарата) перед высушиванием в зонах сушильного аппарата 200, следующих за зоной 100.
[0073] Однако, в настоящем изобретении вакуумная система 106 последовательно обрабатывает основной мат 15 вакуумом в ПП вакуумной камере 90, а затем на вакуумных станциях 91, 92, питаемых первым центробежным вентилятором 102, и в вакуумных камерах 93, 94, 95, питаемых вторым центробежным вентилятором 104. Как правило, для сохранения необходимой толщины или калибра основного мата 15, при прохождении основного мата 15 через многозонный сушильный аппарат 200 удаляется максимально возможное количество воды, и основной мат 15 высушивается с образованием готовой панели 10, которая разрезается по размеру и, необязательно, шлифуется, красится и/или ламинируется на поверхности, а также снабжается необязательным задним покрытием. Заднее покрытие общеизвестно и используется в данной области техники. Покрытия, используемые в данной области техники в качестве задних покрытий, как правило, включают покрытия на основе латексов и покрытия на основе смол, которые обычно представляют собой покрытия из смол на основе формальдегида, таких как меламиноформальдегидная смола, фенолформальдегидная смола или мочевиноформальдегидная смола.
[0074] В данном варианте осуществления изобретения ПП камера 90 частично или полностью закрыта, а вакуумные камеры 91, 92, 93 открыты, однако степень применяемого вакуума существенно уменьшена (в сравнении с традиционной обработкой) во избежание сжатия основного мата 15. Напротив, в стандартной производственной линии ПП камера 90 полностью открыта, как и первая, вторая и третья вакуумные камеры 91, 92, 93.
[0075] Вакуумные камеры 94, 95, как правило, закрыты как в стандартных режимах работы, так и в режимах работы варианта осуществления настоящего изобретения.
3
[0076] Таким образом, в данном варианте осуществления настоящего изобретения вода удаляется ПП вакуумной камерой 90, прилагающей к прессованному основному мату первый частичный вакуум, не превышающий примерно 0,7 дюйма рт.ст.(0,00237 МПа), например примерно 0,3-0,7 дюйма рт.ст.(0,00102-0,00237 МПа), например примерно 0,5 дюйма рт.ст. (0,00169 МПа), в течение 2-20 с, а затем остальными вакуумными камерами, применяющими к прессованному основному мату второй вакуум 2,0-4,0 дюйма рт.ст. (примерно 0,00677-0,0135 МПа), примерно в течение 2-20 с для увеличения уровня вакуумного дренажа без существенного сжатия мата статическим давлением. Данный вариант осуществления изобретения приводит к обезвоженному и высушенному основному мату (иными словами, к основному мату после сушильного аппарата 200), имеющему плотность примерно 10,9-15,0 фунта/фут (174,6-240,3 г/л) и коэффициент шумоподавления примерно 0,80-0,95.
[0077] В случае необходимости, в соответствии с настоящим изобретением ПП вакуумная камера 90 может быть установлена в полностью закрытое положение, а первая вакуумная камера 91 в первой зоне 100 сушильного аппарата может быть установлена, по меньшей мере, в частично закрытое положение для приложения к прессованному основному мату первого частичного вакуума, не превышающего примерно 0,7 дюйма рт.ст., например примерно 0,3-0,7 дюйма рт.ст., например примерно 0,5 дюйма рт.ст., в течение 2-20 с, а затем, по меньшей мере, одна дополнительная камера 92, 93, 94 и/или 95 устанавливается в полностью открытое положение, применяя к прессованному основному мату давление вакуума, превышающее давление вакуума, применяемое первой вакуумной камерой 91, например около 2,0-4,0 дюйма рт.ст., в течение 2-20 с.
3
[0078] Разумеется, для получения требуемого контролируемого вакуума возможно использование и управление любым количеством вакуумных камер так, чтобы вода удалялась применением к прессованному основному мату первого частичного вакуума, не превышающего примерно 0,7 дюйма рт.ст., например примерно 0,3-0,7 дюйма рт.ст., в течение 2-20 с последующим применением к прессованному основному мату второго вакуума, составляющего 2,0-4,0 дюйма рт.ст., в течение 2-20 с для увеличения уровня вакуумного дренажа без существенного сжатия основного мата статическим давлением, что приводит к обезвоженному, высушенному основному мату, имеющему плотность примерно 10,9-15,0 фунта/фут и коэффициент шумоподавления примерно 0,80-0,95.
3
3
[0079] Согласно настоящему изобретению вакуумный дренаж предпочтительно достигается путем применения к самотечно-дренированному основному мату первого вакуума, не превышающего примерно 0,7 дюйма рт.ст., например примерно 0,3-0,7 дюйма рт.ст., например примерно 0,5 дюйма рт.ст., в течение 2-20 с для удаления из основного мата 18-34% воды с последующим применением к самотечно-дренированному основному мату второго вакуума для удаления 10-52% воды из самотечно-дреннированного основного мата (относительно количества воды в самотечно-дренированном основном мате после первой стадии вакуумирования), где второе применение вакуума, как правило, является вакуумом, равным примерно 2,0-4,0 дюйма рт.ст., в течение 2-20 с. Предпочтительно данные стадии вакуумного дренажа увеличивают степень вакуумного дренажа без существенного сжатия мата статическим давлением так, что вакуумный дренаж увеличивает плотность высушенного основного мата на 0-10%, как правило, на 0-5% в расчете на сухой вес относительно самотечно-дренированного основного мата. Например, если обезвоженный основной мат имеет плотность около 12 фунта/фут (192 г/л), то на 10% уплотненный высушенный основной мат будет иметь плотность 13,2 фунта/фут (211 г/л).
3
3
[0080] Толщина основного мата перед отделкой задним покрытием, как правило, находится в интервале 0,80-1,2 дюйма (2,03-3,05 см) для коэффициента NRC конечной панели, находящегося в интервале 0,80-0,95. Наиболее типичная толщина основного мата перед отделкой задним покрытием находится в интервале 0,90 дюйма (2,29 см) при плотности 14-15 фунтов/фут (pcf) для конечной панели с номинальным коэффициентом NRC примерно 0,80. Если требуемая величина коэффициента NRC составляет примерно 0,90, толщина основного мата предусматривается в области 1,20 дюйма (3,05 см) при плотности примерно 12,0 фунта/фут (192 г/л).
[0081] САС отделанной панели, как правило, находится в интервале 33-36, а желаемое значение САС для конечной отделанной панели составляет, по меньшей мере, 35.
[0082] Настоящее изобретение также предусматривает некоторое количество способов контроля изготовления звукоизолирующих панелей для достижения требуемых звукоизолирующих свойств.
[0083] Первый вариант осуществления изобретения предусматривает способ изготовления звукоизолирующих панелей с низкой плотностью и высоким содержанием минеральной ваты, имеющих плотность 10,9-12,6 фунта/фут (175-202 г/л) с улучшенными звукопоглощающими свойствами, где способ включает этапы, на которых:
[0084] выбирают конечный коэффициент ENRC для звукоизолирующей панели и определяют конечную толщину панели, необходимой для достижения заданного ENRC в соответствии с формулой:
[0085] ENRC=0,3618 × Толщина в дюймах +0,4748;
[0086] приготавливают смесь разбавленного водного шликера, включающую минеральную вату, термопластичное связующее вещество, крахмал и необязательные добавки, где водный шликер имеет концентрацию твердых веществ 3-6 вес.%;
[0087] распределяют разбавленный шликер на пористый носитель;
[0088] обезвоживают шликер посредством самотечного дренажа на пористом носителе, по меньшей мере, в одной камере самотечного дренажа для формирования самотечно-дренированного основного мата;
[0089] используют вакуумный дренаж для самотечно-дренированного основного мата путем применения вакуума к самотечно-дренированному основному мату после его выхода, по меньшей мере, из одной камеры самотечного дренажа посредством прохождения самотечно-дренированного основного мата, по меньшей мере, через первую вакуумную камеру, которая применяет первый вакуум, с последующим прохождением самотечно-дренированного основного мата, по меньшей мере, через вторую вакуумную камеру, которая применяет второй вакуум, где второй вакуум превышает первый вакуум, для удаления воды из основного мата без сжатия самотечно-дренированного основного мата статическим давлением более чем на 10%;
3
[0090] где условия обезвоживания основного мата и условия вакуумного дренажа регулируют для достижения плотности основного мата в интервале примерно 10,9-12,6 фунта/фут для достижения коэффициента NRC в пределах ±5% относительно конечного ENRC.
3
[0091] Второй вариант осуществления изобретения предусматривает способ изготовления звукоизолирующей панели с улучшенными звукопоглощающими свойствами, которая включает основной мат с задним покрытием, имеющий плотность примерно 12,5-14,0 фунта/фут (примерно 200-224 г/л), где основной мат включает высокое содержание минеральной ваты, где способ включает этапы, на которых:
[0092] выбирают конечный коэффициент NRC звукоизолирующей панели и определяют конечную толщину панели, при которой достигается конечный коэффициента ENRC, в соответствии с формулой:
[0093]ENRC=0,2376 × Толщина в дюймах +0,6328;
[0094] приготавливают смесь разбавленного водного шликера, включающую минеральную вату, термопластичное связующее вещество, крахмал и необязательные добавки, где водный шликер имеет концентрацию твердых веществ 3-6 вес.%;
[0095] распределяют разбавленный шликер на пористый носитель;
[0096] обезвоживают шликер посредством самотечного дренажа на пористом носителе, по меньшей мере, в одной камере самотечного дренажа для формирования самотечно-дренированного основного мата;
[0097] используют вакуумный дренаж для самотечно-дренированного основного мата после его выхода, по меньшей мере, из одной камеры самотечного дренажа для формирования дренированного вакуумом основного мата посредством применения вакуума к самотечно-дренированному основному мату посредством прохождения самотечно-дренированного основного мата, по меньшей мере, через первую вакуумную камеры, которая прилагает первый вакуум, и последующего прохождения самотечно-дренированного основного мата, по меньшей мере, через вторую вакуумную камеру, которая прилагает второй вакуум, где второй вакуум превышает первый вакуум, для удаления воды из основного мата без сжатия мата статическим давлением более чем на 10% относительно самотечно-дренированного основного мата, где вакуумный дренаж увеличивает плотность основного мата на 0-10%;
[0098]высушивают основной мат;
[0099] наносят на высушенный основной мат заднее покрытие одного из известных в данной области техники типов с толщиной 1,5-2,0 мил;
3
[00100] где условия обезвоживания основного мата и условия вакуумного дренажа регулируют для достижения плотности основного мата в интервале примерно 12,5-14,0 фунта/фут для достижения коэффициента NRC в пределах ±5% относительно конечного ENRC.
[00101] Третий вариант осуществления изобретения предусматривает способ изготовления звукоизолирующей панели с высоким содержанием минеральной ваты, который включает этапы, на которых:
[00102] выбирают конечный коэффициент NRC, например коэффициент NRC 0,90, для звукоизолирующей панели и определяют конечную толщину панели, например 1,10-1,20 дюйма;
[00103] приготавливают смесь разбавленного водного шликера, включающую минеральную вату, термопластичное связующее вещество, крахмал и необязательные добавки, где водный шликер имеет концентрацию твердых веществ 3-6 вес.%;
[00104] распределяют разбавленный шликер на пористый носитель;
[00105] обезвоживают шликер посредством самотечного дренажа на пористом носителе, по меньшей мере, в одной камере самотечного дренажа для формирования самотечно-дренированного основного мата, как правило, для формирования самотечно-дренированного основного мата, имеющего содержание воды примерно 75-85%;
[00106] используют вакуумный дренаж для самотечно-дренированного основного мата после его выхода, по меньшей мере, из одной камеры самотечного дренажа для формирования дренированного вакуумом основного мата путем применения вакуума к самотечно-дренированному основному мату посредством прохождения самотечно-дренированного основного мата, по меньшей мере, через первую вакуумную камеру, которая прилагает первый вакуум, и последующего прохождения, по меньшей мере, через вторую вакуумную камеру, которая прилагает второй вакуум, где второй вакуум является более высоким вакуумом (большим отрицательным давлением), чем первый вакуум, для удаления воды из основного мата без сжатия мата статическим давлением более чем на 10% относительно самотечно-дренированного основного мата;
[00107] где плотность самотечно-дренированного основного мата в расчете на сухой вес увеличивают в ходе вакуумного дренажа на 0-10% относительно плотности самотечно-дренированного основного мата перед вакуумным дренажем;
3
[00108] где условия обезвоживания и вакуумного дренажа регулируют для достижения плотности основного мата в интервале примерно 10,9-14,0 фунта/фут (примерно 175-224 г/л) для достижения коэффициента NRC в пределах ±5% относительно конечного коэффициента ENRC, равного примерно 0,90, при толщине основного мата примерно 1,10-1,20 дюйма (2,79-3,05 см).
ПРИМЕРЫ
[00109] Нижеследующие примеры служат для иллюстрации изготовления нескольких композиций для звукоизолирующей плитки по способу, находящемуся в рамках объема настоящего изобретения. Следует понимать, что примеры излагаются с иллюстративными целями, и в рамках объема настоящего изобретения находится также множество других композиций и способов. Специалисты в данной области техники способны осознать, что можно изготовить близкие подобные композиции для звукоизолирующей плитки, содержащие ингредиенты и количества, отличающиеся от проиллюстрированных ниже.
[00110] Пример 1
[00111] В данном примере используется заданная смесь, которая включает в себя 93 вес.% минеральной ваты, около 4,7 вес.% термопластичных связующих веществ и около 2,0 вес.%, крахмала в расчете на сухой вес ингредиентов.
[00112] Панели изготавливаются согласно описанному выше, в разделе под названием «Изготовление панели согласно настоящему изобретению».
[00113] В таблицах 2 и 3 установки камеры самотечного дренажа (см. фиг.3А) и вакуумной камеры (см. фиг.3 В) для звукоизолирующих плит с высоким коэффициентом шумоподавления (Hi-NRC) согласно настоящему изобретению сопоставлены с имеющейся в данный момент на рынке акустической плитой MARS, которая имеет коэффициент NRC 0,7. Камеры самотечного дренажа помечены 1, 2, 3, 4, как и на фиг.3А. Вакуумные камеры помечены 90, 91, 92, 93, 94 и 95, как на фиг.3В
[00114]
ТАБЛИЦА 2
Установки камер самотечного дренажа
Изделие
Толщина основного мата (дюймы)
Плотность основного мата (фунты/ фут<sup>5</sup>)
NRC
Самотечная камера 1
Самотечная камера2
Самотечная камера3
Самотечная камера 4
Стандартная звукоизолирующая плита MARS
0,810
15,0
0,70
закрыта
закрыта
открыта на <sup>1</sup>/<sub>2</sub>
открыта<sup>1</sup>
Звукоизолирующая плита Hi-NRC №1
0,900
14,5
0,80
закрыта
закрыта
открыта на <sup>1</sup>/<sub>2</sub>
открыта<sup>1</sup>
Звукоизолирующая плита Hi-NRC
1,050
12,5
0,90
закрыта
закрыта
открыта
открыта<sup>1</sup>
<sup>1</sup> Камера 4 всегда находится в открытом положении
[00115]
ТАБЛИЦА 3
Установки вакуумных камер
Изделие
Толщина основного мата (дюйм)
Плотность основного мата (фунт/фут<sup>3</sup>)
NRC
ПП камера 90
Камера
91
92
93
94
95
Стандартная звукоизолир ующая плита MARS
0,810
15,0
0,70
Открыт (О)
О
О
О
З
З
Звукоизолирующая плита Hi-NRC №1
0,900
14,5
0,80
З<sup>1</sup>
О
О
О
З
З
Звукоизолирующая плита Hi-NRC №2
1,050
12,5
0,90
З<sup>2</sup>
<sup>1</sup>/<sub>з</sub>
О
О
З
З
Давление вакуума в камерах<sup>3</sup>
1,8 дюйма рт.ст.
2,3 дюйма рт.ст.
2,1 дюйма рт.ст.
2,6 дюйма рт.ст.
0,0 дюйма рт.ст.
<sup>1</sup> В качестве способа снижения плотности основного мата ПП камера необязательно может быть частично закрыта
<sup>2</sup> В качестве способа снижения плотности основного мата ПП камера может быть закрыта полностью, а камера 91 - закрыта частично
<sup>3</sup> Значения давления вакуума приведены для нормального изготовления
3
[00116] В одном из вариантов осуществления изобретения изделие Hi-NRC толщиной 0,900 дюйма с номинальной плотностью 14-14,5 фунта/фут и коэффициентом NRC 0,80 можно получить, устанавливая самотечные камеры 1 и 2 в закрытое положение, самотечную камеру 3 - в наполовину открытое положение, а самотечную камеру 4 - в полностью открытое положение. После выхода основного мата из мокрой части он проходит через полностью открытые ПП камеру 90 и вакуумные камеры 91, 92, 93 и полностью закрытые вакуумные камеры 94, 95. В случае необходимости вакуум в ПП камере можно частично закрыть для придания основному мату большей толщины и меньшей плотности.
[00117] Величина вакуума, воздействующего на основной мат после прохождения стадии самотечного дренажа и прессования мокрым способом, зависит от конструкции конкретного технологического оборудования, используемого для вакуумного дренажа и высушивания основного мата после прессования. Однако для практического использования изобретения важно, чтобы основной мат в первую очередь обрабатывался частичным вакуумом для удаления первой порции воды без уменьшения толщины и увеличения плотности основного мата более чем на 5-10%. Затем основной мат можно обрабатывать вакуумом более высокого уровня для дальнейшего удаления воды, поскольку вода больше не является источником статического давления, которое дополнительно увеличивает плотность основного мата.
[00118] В конкретном варианте осуществления изобретения, показанном на фиг.3А и 3В, который использовался в заводских испытаниях данного примера, обнаружено, что удаление воды путем воздействия на прессованный основной мат остаточным вакуумом величиной 0,5 дюйма рт.ст. в течение 2-20 с, а затем второе воздействие вакуумом величиной 2,0-4,0 дюйма рт.ст. на протяжении 2-20 с на сжатый основной мат достигается достаточная степень вакуумного дренажа без значительного сжатия мата статическим давлением.
[00119] Иными словами, на первой стадии вакуумной обработки вода удаляется вакуумом, который достаточно слаб для того, чтобы значительно сжимать основной мат. Однако этот слабый вакуум удаляет количество воды, достаточное для того, чтобы во время приложения более высокого вакуума на стадии приложения второго вакуума количество воды, присутствующей в основном мате, было недостаточным для создания значительного статического давления.
3
[00120] Прессование и сжатие обезвоженного основного мата ограничено во избежание увеличения плотности основного мата более чем на 1,0 фунта/фут или на 5-10% плотности основного мата. Например, сжатие в ослабленном вакууме не будет превышать 10% (например, 5%), а сжатие в более сильном вакууме не будет превышать 5% (например, 2%), а общее сжатие основного мата не будет превышать 10% по отношению к самотечно-дренированному основному мату.
[00121] Пример 2 - Изготовление плит в заводских масштабах
[00122] Пресс поднимали в максимальное положение, самотечный дренаж максимально увеличивали, варьировали вакуум в прессовой камере в то время, как остальные установки вакуума оставались в обычных положениях. Таким образом, условия испытаний для получения данных включают в себя поднятие верхнего проволочного формообразователя 70 (в дальнейшем называемого «пресс») в максимальное положение, максимальное увеличение самотечного дренажа, варьируемые настройки ПП вакуумной камеры и сохранение остальных настроек вакуума такое же, как и для стандартной звукоизолирующей плиты MARS. Пыль и отходы удалялись. Следует отметить, что образец мокрой части брался непосредственно после ПП вакуумной камеры. Результирующие данные приведены в таблице 4.
[00123]
ТАБЛИЦА 4
Плита №
Прессовая вакуумная камера (дюймы рт.ст.)
Толщина (дюймы)
Вес (фунты)
Плотность (фунты/фут<sup>3</sup>)
Содержание влаги (%)
ENRC
1А
0,00
1,186
41,21
11,08
84,2
0,890
1Б
0,00
1,172
40,05
10,90
84,2
0,890
2A
0,50
1,049
38,30
11,64
81,4
0,875
2Б
0,50
1,042
39,46
12,08
81,4
0,875
3А
1,00
0,958
35,28
11,74
73,8
0,834
3Б
1,00
0,987
36,69
11,85
73,8
0,834
4А
1,40
0,984
36,82
11,93
70,7
0,836
4Б
1,40
0,983
37,00
12,00
70,7
0,836
[00124] Данные, приведенные в таблице 4, показывают, что прессовая вакуумная камера (ПП вакуумная камера, например, первая вакуумная камера 90 на фиг.3 В) оказывает влияние на толщину, плотность, содержание влаги и оценочное значение коэффициента шумоподавления (ENRC). В частности, в таблице 4 показано влияние увеличения вакуума не только на удаление воды из основного мата, но и на увеличение плотности основного мата (следует обратить внимание на уменьшение толщины) и снижение звукопоглощения.
[00125] Вышеприведенные результаты дополнительно показывают влияние, которое степень вакуума оказывает на плотность мата и на уменьшение звукопоглощающих свойств панели.
3
[00127] Вышеприведенные результаты указывают, что при максимальном увеличении самотечного дренажа в сочетании с повышением положения пресса можно получить звукоизолирующую плиту на основе волокна минеральной ваты с плотностью 11-12 фунтов/фут с коэффициентом NRC выше 0,80. Номинальная плотность 12 фунтов/фут (192 кг/м) на обрезном станке сохраняется, несмотря на статическое давление, оказываемое последующими вакуумными камерами и проточной сушкой. Таким образом, увеличивая степень самотечного дренажа, можно уменьшить результирующее статическое давление, что приводит к меньшему «спрессовыванию» плиты.
Пример 3 - Изготовление плит в заводских масштабах
[00127] Данные испытаний в таблице 5 показывают, что простое поднятие пресса оказывает минимальное влияние на толщину, плотность и оценочное значение коэффициента шумоподавления (ENRC). Единственное различие между приведенными двумя наборами данных ("контроль" и "без пресса") заключается в том, что для образцов, обозначенных как «без пресса», верхний проволочный формообразователь 70 поднимался в максимальное положение. Образцы брались на обрезном станке; образцы из мокрой части не брались. Пресс поднимался в максимальное положение (от 0,780 дюйма до 1,187 дюйма). Настройки самотечной камеры оставались в стандартных положениях.
[00128]
ТАБЛИЦА 5
Плита №
Прессовая вакуумная камера (дюймы рт.ст.)
Толщина (дюймы)
Вес (фунты)
Плотность (фунты/фут<sup>3</sup>)
ENRC
Контроль №1
1,86
0,826
38,45
14,84
0,704
Контроль №2
1,86
0,815
38,94
15,24
0,700
Без пресса №1
1,86
0,847
37,61
14,16
0,730
Без пресса №2
1,86
0,818
36,83
14,36
0,729
Без пресса №3
1,86
0,851
37,07
13,89
0,707
[00129] Простое поднятие пресса (при отсутствии увеличения самотечного дренажа и уменьшения установок вакуума) приводит лишь к небольшому уменьшению плотности основного мата и небольшому увеличению звукопоглощения.
Пример 4 - Испытание в заводском масштабе с плотностью свободной формы
[00130] Вышеприведенные результаты можно сопоставить с результатами, полученными при максимальном увеличении самотечного дренажа и закрытом положении прессовой вакуумной камеры. Любая пыль и отходы удалялись.
[00131] Испытание проводилось как в вышеприведенном примере 3, но с использованием следующих рабочих условий: пресс поднят в максимальное положение, самотечный дренаж максимально увеличен, а прессовая вакуумная камера закрыта. Пыль и отходы удалялись.
[00132] Нижеописанные образцы из мокрой части брались непосредственно после станка для водоструйной резки, который обычно используется для резки основного мата на заранее выбранные отрезки панелей длиной 8-10 футов. Металлическая пластина просовывалась под мокрый мат непосредственно после станка для водоструйной резки в мокрой части, пластина поднималась, и образец снимался с проволоки. Влажный образец высушивался, снимался с пластины, после чего определялась толщина и плотность образца. Результирующие данные показаны в таблице 6.
[00133]
ТАБЛИЦА 6
Плита №
Прессовая вакуумная камера (дюймы рт.ст.)
Толщина (дюймы)
Вес (фунты)
Плотность (фунты/фут<sup>3</sup>)
ENRC
1А
0,00
1,355
48,53
11,45
0,954
1Б
0,00
1,296
48,83
12,02
0,947
[00134] Пример 5
[00135] Воду, минеральную вату, крахмал и термопластичное вяжущее вещество объединяли и смешивали до получения гомогенной смеси. Для стандартной звукоизолирующей плиты торговой марки MARS самотечный дренаж применялся в четырех камерах самотечного дренажа, где первые 2 камеры были закрыты, третья камера открыта наполовину, а четвертая камера открыта полностью. Звукоизолирующая плита Hi-NRC №1 изготавливалась на производственной линии, где первые две камеры самотечного дренажа были закрыты, третья камера открыта наполовину, а четвертая камера открыта полностью. Звукоизолирующая плита Hi-NRC №2 изготавливалась на производственной линии, где первые две камеры самотечного дренажа были закрыты, третья камера открыта наполовину, а четвертая камера открыта полностью.
[00136] Звукоизолирующая плита Hi-NRC №1 изготавливалась на производственной линии, где ПП вакуумная камера 90 была необязательно частично закрыта, вакуумные камеры №№91-93 оставлялись полностью открытыми, а вакуумные камеры №№4, 5 были необязательно полностью закрыты. Звукоизолирующая плита Hi-NRC №2 изготавливалась на производственной линии, где ПП вакуумная камера 90 была полностью закрыта, вакуумная камера №91 была закрыта наполовину, вакуумные камеры №№92,93 оставлялись полностью открытыми, а вакуумные камеры №№94, 95 были полностью закрыты.
[00137] Физические свойства испытывались для нижеследующих плит заводских масштабов: для стандартной звукоизолирующей плиты торговой марки MARS и для плит HI-NRC №№1 и 2, изготовленных согласно способу изобретения с использованием той же композиции, что и в стандартной плите. Результаты приведены в таблице 7.
[00138]
ТАБЛИЦА 7
Испытание
Стандартная звукоизолирующая плита торговой марки MARS
Плита Hi-NRC№1
Плита Hi-NRC №2
Плотность (фунты/фут<sup>3</sup>)
15,0
14,0
12,0
Толщина (дюймы)
0,710
0,900
1,100
Коэффициент шумоподавления (NRC)
0,70
0,80
0,85
Класс шумоподавления потолка (САС)
35
35
33
[00139] Пример 6
[00140] Пресс поднимался в максимальное положение, самотечный дренаж максимально увеличивался, вакуум в прессовой камере варьировался, остальные настройки вакуума оставались в обычном положении. Любая пыль и отходы удалялись.
3
[00141] Как показывают результаты, приведенные в таблице 8, а также график зависимости оценочного значения коэффициента NRC (далее обозначаемого как ENRC) от плотности (фиг.4), анализ данных показывает, что превосходную корреляцию между плотностью и результирующим ENRC для значений плотности 10,9-12,6 фунта/фут.
[00142] Данные фиг.4 описываются уравнением ENRC=0,3618× Толщина в дюймах +0,4748.
3
[00143] Данные результаты подтверждают то, что толщина 1,1 дюйма при плотности 12 фунтов/фут будет приводить к получению изделия с коэффициентом шумоподавления 0,85
[00144]
ТАБЛИЦА 8
Плита №
Толщина (дюймы)
Плотность (фунты/фут<sup>3</sup>)
ENRC
1
1,355
11,45
0,954
2
1,296
12,02
0,947
3
1,186
11,08
0,913
4
1,172
10,90
0,890
5
1,049
11,64
0,861
6
1,042
12,08
0,875
7
0,958
11,74
0,829
8
0,987
11,85
0,834
9
0,984
11,93
0,833
10
0,983
12,00
0,836
11
0,928
12,58
0,799
12
0,931
12,39
0,806
13
0,956
12,01
0,812
14
0,967
11,92
0,818
15
0,966
12,00
0,823
16
0,962
11,88
0,824
17
0,974
11,45
-<sup>1</sup>
18
0,929
12,36
0,804
<sup>1</sup> коэффициент ENRC неизвестен
[000145] Пример 7
[00146] Нижеследующий пример предназначен для определения относительного влияния традиционного способа самотечного дренажа (дренажные камеры 1, 2 закрыты, 3 открыта наполовину, 4 открыта) в сравнении с максимально увеличенным самотечным дренажем согласно данному изобретению (дренажная камера 1 закрыта, 2, 3, 4 открыты), а также стандартных установок вакуума (ПП камера и вакуумные камеры 91, 92, 93 (фиг.3В) полностью открыты, вакуумные камеры 94, 95 закрыты) в сравнении с постепенными установками вакуума согласно данному изобретению (ПП камера закрыта, вакуумная камера 91 частично открыта, вакуумные камеры 92, 93 полностью открыты, вакуумные камеры 94, 95 закрыты). Данные о плите (таблица 9) получались из образцов размером 1×1 дюйм в нижеприведенных испытаниях.
[00147]
ТАБЛИЦА 9
Плита
Положение пресса
Самотечный дренаж
Вакуумные камеры
Толщина (дюймы)
Плотность (фунты/фут<sup>3</sup>)
1
Поднят
Стандартный
Стандартные установки
0,905
12,75
2
Поднят
Максимальный
Стандартные установки
0,925
12,67
3
Поднят
Максимальный
Возрастание
1,030
11,69
4
Поднят
Стандартный
Возрастание
1,000
12,46
[00148] В таблице 10 приведены результирующие данные.
[00149]
ТАБЛИЦА 10
Плита
Положение пресса
Самотечный дренаж
Вакуумные камеры
Толщина (дюймы)
Плотность (фунты/фут<sup>3</sup>)
ENRC
1
Поднят
Стандартный
Стандартные установки
0,861
13,34
0,755
2
Поднят
Максимальный
Стандартные установки
0,904
13,15
0,792
3
Поднят
Максимальный
Возрастание
0,959
12,49
0,806
4
Поднят
Стандартный
Возрастание
0,953
12,69
0,807
3
3
3
3
[00150] Результаты, приведенные в таблице 10, показывают, что максимальное увеличение самотечного дренажа и предусмотренные возрастающие уровни вакуума в сочетании с повышением положения пресса делают возможным достижение изделия с номинальной плотностью 12,5 фунта/фунт (200 кг/м). Преимущество максимального увеличения самотечного дренажа заключается в уменьшении плотности на 0,20 фунта/фут (3,2 кг/м) в сравнении с преимуществом уменьшения плотности на 0,65 фунта/фут (10,4 кг/м) с увеличивающимися уровнями вакуума.
[000151] Пример 8
3
3
[00152] Нижеследующее заводское испытание проводилось для изготовления изделия с номинальной конечной толщиной 1,25 дюйма (3,2 см) и плотностью 12,0 фунта/фут (192 кг/м). В ходе испытания пресс поднимался в максимальное положение. Камеры самотечного дренажа регулировались следующим образом:
камера 4 открыта, камера 3 открыта, камера 2 открыта наполовину, камера 1 закрыта. Вакуумные камеры 91, 92, 93, 94, 95 (фиг.3 В) регулировались как для Испытания 1 в сравнении с контролем («С»). Условия способа для камер самотечного дренажа и вакуумных камер приведены в таблицах 11, 12.
[00153]
ТАБЛИЦА 11
Установки камер
Дренажная камера 4
Дренажная камера 3
Дренажная камера 2
Дренажная камера 1
Стандартная
Открыта*
Открыта на <sup>1</sup>/<sub>2</sub>
Закрыта
Закрыта
Установки испытания
Открыта*
Открыта
Открыта на <sup>1</sup>/<sub>2</sub>
Закрыта
* Камера 4 всегда открыта
[00154] ТАБЛИЦА 12
Установки вакуумных камер
Положение проволочного формообразователя
ПП камера (мокрая)
Камера 1
Камера 2
Камера 3
Камера 4
Камера 5
Стандартная
Опущен
Открыта
Открыта
Открыта
Открыта
Закрыта
Закрыта
Испытание
Поднят
Закрыта
Открыта на <sup>1</sup>/<sub>2</sub>
Открыта
Открыта
Закрыта
Закрыта
[00155] ПП вакуумная камера в основном была закрыта, однако при этом измерялись показания давления 0,0-0,2 дюйма рт.ст.(0-0,5 см рт.ст.). Влажные образцы не брались, пыль и отходы удалялись.
[00156] Были собраны и затем испытаны приведенные ниже два набора по 10 образцов (таблицы 13, 14).
[00157]
ТАБЛИЦА 13
Толщина (дюймы)
Плотность (фунты/фут<sup>3</sup>)
Заднее покрытие
NRC
САС
1,025
12,25
Основной мат
0,908
―<sup>1</sup>
1,075
12,24
Основной мат
0,925
―<sup>1</sup>
0,825
15,97
Есть
0,795
34
0,800
13,4
Есть
0,808
―<sup>1</sup>
0,875
12,95
Есть
0,848
―<sup>1</sup>
0,913
13,43
Есть
0,858
―<sup>1</sup>
1,025
13,15
Есть
0,875
―<sup>1</sup>
1,025
12,25
Нет
0,878
―<sup>1</sup>
1,100
13,09
Есть
0,883
33
1,088
12,68
Нет
0,900
―<sup>1</sup>
<sup>1</sup> Значение САС неизвестно
ТАБЛИЦА 14
Толщина (дюймы)
Плотность (фунты/фут<sup>3</sup>)
Заднее покрытие
Предел прочности (фунты)
Твердость (фунты)
1,074
12,51
Только основной мат
35,9
29,0
1,063
12,45
Только основной мат
38,9
29,0
0,814
16,46
Есть
129,1
65,0
0,792
13,94
Есть
92,6
40,0
0,865
13,09
Есть
95,6
46,0
0,912
13,78
Есть
99,5
50,0
1,008
13,45
Есть
90,7
49,0
1,013
13,01
Нет
93,7
49,0
1,086
13,57
Есть
86,3
48,0
1,009
12,75
Нет
85,0
50,0
[00159] Основываясь на вышеприведенных данных испытаний, можно сделать вывод о том, что, используя установки с мокрой частью, включающие увеличение самотечного дренажа и постепенное увеличения вакуума, можно достичь значений плотности основного мата, лежащих в интервале 12-12,5 фунта/фут и результирующих полномасштабных значений коэффициента NRC для конечной панели с покрытием обратной стороны, лежащих в интервале 0,80-0,90 в зависимости от толщины основного мата.
[00160] Как показано в таблице 15 и на графике на фиг.5, значение коэффициента шумоподавления увеличивается при увеличении толщины основного мата, а незаконченные основные маты и изделия с непокрытой обратной стороной имеют более высокие значения коэффициента NRC, чем изделия с покрытием. Для получения значения коэффициента шумоподавления около 0,85 требуется толщина основного мата 0,85-0,90 дюйма, а для получения значения коэффициента NRC около 0,90 требуется толщина основного мата 1,2 дюйма и более. Приведенные данные также подтверждают более низкие значения коэффициента NRC для изделий с большей плотностью.
[00161]
ТАБЛИЦА 15
Плита №
Толщина (дюймы)
Плотность (фунты/фут<sup>3</sup>)
Заднее покрытие
NRC
1
1,074
12,51
Только основной мат
0,908
2
1,063
12,45
Только основной мат
0,925
3
1,013
13,01
Непокрытая обратная сторона
0,878
4
1,009
12,75
Непокрытая обратная сторона
0,900
5
0,814
16,46
Заднее покрытие с высокой плотностью
0,795
6
0,792
13,94
Заднее покрытие
0,808
7
0,865
13,09
Заднее покрытие
0,848
8
0,912
13,78
Заднее покрытие
0,858
9
1,008
13,45
Заднее покрытие
0,875
10
1,086
13,57
Заднее покрытие
0,883
11
0,914
Заднее покрытие
0,850
3
[00162] Линия, проведенная по данным фиг.5, указывает на отношение ENRC=0,2376 × Толщина в дюймах+0,6328 между значением коэффициента шумоподавления и толщиной испытанных образцов для основных матов с латексным задним покрытием, имеющих плотность 12,5-14,0 фунта/фут.
[00163] Пример 9
3
3
[00164] Нижеописанные испытания предназначались для изготовления изделия с толщиной 0,900 дюйма (2,3 см) и конечной плотностью 14,0 фунта/фут (224 кг/м). Условия испытания для мокрой части приведены в таблице 16.
[00165] Испытания, отмеченные как «Контроль», проводились в контрольных условиях перед началом испытания. Испытание заключалось в поднятии пресса и небольшом замедлении линии при поддержании скорости потока исходного шликера для генерирования основного мата толщиной 1,000 дюйма. Кроме того, ПП вакуумная камера была частично закрыта для достижения большей толщины в мокрой части.
[00166]
ТАБЛИЦА 16
Номер испытания
Контроль
Контроль
№1
№2
Положение пресса
0,813
0,813
1,165
1,165
Сухой вес/фут<sup>2</sup>
440
442
527
508
Плотность при обрезке (фунт/фут<sup>3</sup>)
14,7
14,6
14,1
13,6*
* Плотность неотшлифованного основного мата при обрезке
[00167] Из испытаний в двух условиях, описанных в таблице 16, получены следующие данные испытаний (таблицы 17, 18).
[00168]
ТАБЛИЦА 17
Образец
И1
И2
Плотность основного мата (неотшлифованного) (фунты/фут<sup>3</sup>)
14,1
13,6
Начальная плотность (фунты/фут<sup>3</sup>)
14,34
14,36
Конечная плотность (фунты/фут<sup>3</sup>)
16,2
15,5
Толщина (дюймы)
0,906
0,907
ENRC
0,801
0,796
ЕСАС
37,7
37,2
Предел прочности (фунты)
80,4
76,5
Предельная нагрузка (фунты)
29,3
28,0
Твердость (фунты)
221
205
[00169]
ТАБЛИЦА 18
Данные акустической лаборатории
Плита
Конечная плотность (фунты/фут<sup>3</sup>)
Толщина (дюймы)
NRC
CAC
И1
15,24
0,925
0,813
36
И2
15,11
0,913
0,818
36
[000170] Пример 10
3
3
3
[00171] В таблицах 19, 20, 21 приводятся данные для большого количества образцов с низкой плотностью, т.е. с плотностью 10-11 фунта/фут, средней плотностью, т.е. с плотностью 13-14 фунта/фут, и высокой плотностью, т.е. с плотностью 15-16,7 фунта/фут, для демонстрации корреляции между толщиной панели и оценочным значением коэффициента шумоподавления (ENRC) для незаконченной панели. Приводятся данные для испытаний при низкой плотности («НП»), средней плотности («СП») и высокой плотности («ВП»). График на фиг.6 показывает взаимосвязь между толщиной панели и ENRC для трех интервалов значений плотности.
[00172]
ТАБЛИЦА 19
ИСПЫТАНИЕ
ENRC
ВЕС (г)
ТОЛЩИНА (дюймы)
ПЛОТНОСТЬ(фунты/фут<sup>3</sup>)
НП1
0,651
25,590
0,827
9,864
НП2
1,101
75,870
2,446
9,887
НП3
1,030
51,140
1,643
9,925
НП4
0,974
44,820
1,412
10,116
НП5
1,074
67,560
2,126
10,131
НП6
0,566
22,520
0,707
10,154
НП7
0,517
21,320
0,655
10,376
НП8
0,958
42,740
1,305
10,437
НП9
1,029
60,570
1,847
10,456
НП10
0,918
40,580
1,232
10,497
НП11
0,527
21,420
0,650
10,499
НП12
0,480
20,380
0,616
10,540
НП13
0,511
21,450
0,649
10,542
НП14
1,085
86,230
2,600
10,574
НП15
1,061
64,810
1,949
10,599
НП16
0,515
21,480
0,646
10,600
НП17
0,947
43,150
1,293
10,637
НП18
0,386
17,580
0,525
10,675
НП19
0,965
51,340
1,533
10,677
НП20
0,840
34,530
1,028
10,706
НП21
0,956
43,490
1,294
10,712
НП22
0,519
21,700
0,645
10,731
НП23
0,524
22,010
0,648
10,824
НП24
0,723
28,660
0,839
10,892
НП25
0,279
14,290
0,417
10,924
НП26
0,905
42,990
1,251
10,951
[00173]
ТАБЛИЦА 20
ИСПЫТАНИЕ
ENRC
ВЕС (г)
ТОЛЩИНА (дюймы)
ПЛОТНОСТЬ(фунты/фут<sup>3</sup>)
СП1
0,612
29,050
0,709
13,058
СП2
0,889
49,640
1,206
13,126
СП3
0,960
87,020
2,112
13,132
СП4
0,905
58,130
1,405
13,193
СП5
0,418
20,590
0,497
13,196
СП6
0,936
75,370
1,815
13,238
СП7
0,555
24,800
0,593
13,327
СП8
0,305
17,420
0,416
13,362
СП9
0,805
41,930
1,000
13,369
СП10
0,898
63,290
1,499
13,458
СП11
0,707
34,260
0,810
13,490
СП12
0,308
15,130
0,360
13,521
СП13
0,913
51,970
1,217
13,617
СП14
0,643
30,450
0,711
13,801
СП15
0,769
36,150
0,839
13,871
[00174]
ТАБЛИЦА 21
ИСПЫТАНИЕ
ENRC
ВЕС (г)
ТОЛЩИНА (дюймы)
ПЛОТНОСТЬ(фунты/фут<sup>3</sup>)
ВП1
0,742
38,680
0,829
15,027
ВП2
0,766
43,590
0,928
15,132
ВП3
0,624
30,470
0,655
15,210
ВП4
0,792
45,080
0,953
15,232
ВП5
0,801
53,490
1,124
15,322
ВП6
0,841
82,550
1,735
15,322
ВП7
0,822
68,750
1,441
15,366
ВП8
0,867
73,660
1,540
15,407
ВП9
0,808
59,130
1,223
15,574
ВП10
0,723
39,200
0,809
15,610
ВП11
0,356
20,170
0,415
15,638
ВП12
0,869
68,850
1,413
15,689
ВП13
0,771
50,240
1,027
15,749
ВП14
0,596
29,650
0,605
15,795
ВП15
0,832
94,980
1,934
15,817
ВП16
0,601
30,070
0,612
15,825
ВП17
0,811
65,920
1,323
16,045
ВП18
0,809
53,420
1,065
16,158
ВП19
0,684
35,850
0,711
16,235
ВП20
0,446
23,770
0,460
16,636
3
3
3
[00175] Как показывают данные таблиц 19, 20, 21, а также фиг.6, оценочное значение коэффициента шумоподавления 0,800-0,950 получено по способу настоящего изобретения для изделий с относительно низкой плотностью 10-11 фунта/фут с толщиной 1,00-1,55 дюйма, изделий со средней плотностью 13-14 фунта/фут с толщиной 1,00-2,10 дюйма и для изделий с относительно высокой плотностью 15-16,6 фунта/фут с толщиной панели 1,10-2,10 дюйма.
[00176] Пример 11
3
[00177] Для изготовления версии панели MARS с высоким коэффициентом шумоподавления (Hi-NRC) при заданной толщине основного мата 1,20 дюйма и заданной плотности 12 фунтов/фут на производственной линии было проведено два испытания для определения значений содержания твердых веществ для основного мата в ходе его изготовления в напорном баке, после камер самотечного дренажа и после первой или ПП, вакуумной камеры. Результаты приведены в таблице 22.
[00178]
ТАБЛИЦА 22
Партия изделий
Испытание №1
Испытание№2
Стандартное изделие MARS
Толщина (дюймы)
1,2
1,2
0,810
Плотность (фунты/фут<sup>3</sup>)
12
12
15
Содержание твердых веществ и воды в напорном баке (вес.%)
4,50% твердых веществ, 95,5% воды
4,50% твердых веществ, 95,5% воды
4,5-5,0% твердых веществ, 95,0-95,5% воды
Твердые вещества (фунты/фут<sup>3</sup>)
1,2
1,2
1,0
Всего (фунты/фут)
26,7
26,7
22,5
Вода (фунты/фут<sup>3</sup>)
25,5
25,5
21,5
Содержание твердых веществ и воды после камер самотечного дренажа (вес.%)
16% твердых веществ, 84,0% воды
16% твердых веществ, 84,0% воды
20-25% твердых веществ, 75-80% воды
Твердые вещества (фунты/фут<sup>3</sup>)
1,2
1,2
1,0
Всего (фунты/фут<sup>3</sup>)
7,5
7,5
3,0
Вода (фунты/фут<sup>3</sup>)
6,3
6,3
2,9
Содержание твердых веществ и воды после первой (ПП) вакуумной камеры* (вес.%)
30% твердых веществ, 70,0% воды
26% твердых веществ, 74,0% воды
Примерно 35% твердых веществ, 65% воды
Твердые вещества (фунты/фут<sup>2</sup>)
1,2
1,2
1,0
Всего (фунты/фут<sup>2</sup>)
4,0
7,5
2,9
Вода (фунты/фут<sup>2</sup>) (вес.%)
2,8
6,3
1,9
* Для образцов MARS с высоким коэффициентом шумоподавления (Hi-NRC) ПП вакуумная камера устанавливалась на уровень 0,5 дюйма рт.ст., в то время как для стандартного изделия MARS ПП камера устанавливалась на уровень 2,0 дюйма рт.ст.
3
3
3
[00179] Несмотря на то, что измерить содержание твердых веществ и воды после второй и шестой вакуумных камер внутри многозонного сушильного аппарата не представляется возможным, оценка содержания твердых веществ и воды после второй вакуумной камеры для Испытаний №№1 и 2 в примере 12 показывает значения 32% твердых веществ и 68% воды для Испытания №1 (2,6 фунта/фут воды и 1,2 фунта/фут твердых веществ) и 30% твердых веществ и 70% воды для Испытания №2 (2,8 фунта/фут воды и 1,2 фунта/фут твердых веществ). Оценочное содержание твердых веществ после всех шести вакуумных камер составляет 32-35% для обоих испытаний №№1 и 2 в сравнении с оценочным содержанием твердых веществ 37-40% для стандартного изделия MARS.
[00180] Пример 12
[00181] Нижеследующие испытания проводились для демонстрации влияния возрастания вакуума после самотечного дренажа. Результаты приведены в таблице 23.
[00182]
ТАБЛИЦА 23
Сжатие основного мата после самотечного дренажа при возрастании вакуума
Процесс изготовления
Толщина (дюймы)
Плотность (фунты/фут<sup>3</sup>)
Уменьшение толщины (%)
Уменьшение плотности (%)
После самотечного дренажа
1,18
11,00
Использование вакуума 0,5 дюйма рт.ст. на обрезном станке
1,05
11,80
11,0
7,3
Использование вакуума 1,0 дюйма рт.ст. на обрезном станке
0,97
11,80
17,8
7,3
Использование вакуума 1,4 дюйма рт.ст. на обрезном станке
0,98
11,98
16,9
8,9
[00183] Несмотря на то, что показаны и описаны конкретные варианты осуществления изобретения, специалисты в данной области техники должны понимать, что в эти варианты осуществления изобретения возможно внесение изменений и усовершенствований без отклонения от изобретения в более широких аспектах, сформулированных в нижеследующей формуле изобретения.